구상 의 천연 흑연 에 테트라 하이드로 퓨란 으로 녹인 피치 를 9 : 1 의 중량 비 로 섞 고 , 상압 에서 2 시간 이상 습식 교반 하 여 혼합 한 후 건조 하 여 혼합물 을 제조 하 였 다 . 이 혼합물 을 1 , 100 ℃ 와 1 , 500 ℃ 에서 각각 1 시간 동안 1 , 2 차 소성 하 고 , 분급 하 여 미분 을 제거 하 여 음극 재 를 제조 하 였 다 .